Brevet FR2940146A1 — publié le 20100625

La présente invention concerne le domaine de la thermolyse, et plus particulièrement un procédé de séparation par voie humide de solides carbonés après traitement par thermolyse. La thermolyse des déchets est un procédé thermique de transformation d'une charge hétérogène, contenant une fraction organique, des métaux et des inertes, en combustibles et en matériaux recyclables. La charge hétérogène peut être : des ordures ménagères, des déchets industriels banals, des résidus de broyage automobile, des pneumatiques usagés, de la biomasse au sens large du terme ou un mélange de ces différents substrats. Dans le procédé de thermolyse, la charge se décompose, en absence d'air et sous l'effet de la température, en un gaz combustible (appelé gaz de thermolyse) et en un résidu solide formé par le mélange de solides carbonés, composés de carbone ou coke pulvérulent, avec des métaux ferreux et non ferreux et des inertes non transformés incluant des verres, porcelaines, sables, cailloux (le mélange carbone pulvérulent plus inertes fins étant appelé "carbor"). On trouve également dans ce mélange une certaine quantité d'organiques incuits. Il est nécessaire pour une valorisation ultérieure, que ces produits soient séparés. Cependant cette séparation est très difficile, notamment par le fait que leurs tailles, compositions et comportements physiques sont très hétérogènes. D'autre part, lors d'une éventuelle valorisation il peut être nécessaire de réaliser une purification, notamment pour éliminer le chlore présent en fin de thermolyse afin de ne pas dépasser un seuil maximum demandé par l'utilisateur et/ou imposé par les réglementations. Il est également nécessaire de recycler et/ou passer dans un bassin/bac de décantation les eaux utilisées pour leur purification et pour minimiser les risques de pollution. Il est connu différents brevets concernant la thermolyse, et mentionnant 25 succinctement le principe consistant à récupérer séparément les produits issus de la thermolyse pour les valoriser. Il peut être cité trois brevets pertinents abordant de manière un peu plus détaillée le traitement des déchets après thermolyse: le brevet FR 2 678 850, le brevet FR 2 722 436 et le brevet FR 2 791 281. Ces brevets dans leur ensemble ignorent ou ne prennent pas en compte la très grande hétérogénéité en forme, en taille et en densité apparente vis-à-vis de l'eau, des déchets sortant du four de thermolyse, ni leur température élevée (supérieure à 300°C) pouvant entraîner un incendie immédiat de ces déchets à leur sortie. De plus, les circulations d'eau n'y sont pas abordées ou sont présentées d'une façon pouvant mener à un enrichissement en sel des déchets. Le comportement de ces solides carbonés est en général tout à fait inattendu, ce qui rend les procédés antérieurs difficilement applicables à cause des mélanges plongeants (plus dense que l'eau) de carbone avec les métaux et inertes et inversement à cause de la flottabilité de certains métaux (boites de conserves et aluminium fin) mélangés à des incuits flottants et inertes fins avec le carbone. De plus, les pompes et autres moyens de relevage proposés peuvent être source de pannes, bouchages et arrêts fréquents. Un autre inconvénient de ces procédés est qu'ils ne précisent pas la qualité minimum à atteindre concernant le carbor pour qu'il soit valorisable, ni les moyens pour 15 y arriver. La présente invention a donc pour objet de palier un ou plusieurs des inconvénients de l'art antérieur en proposant un procédé permettant de séparer les déchets obtenus en sortie d'un traitement par thermolyse de façon à permettre leur traitement en vue d'une éventuelle valorisation, tout en limitant les risques de pollution. 20 Pour cela la présente invention propose un procédé de séparation des éléments constituants les solides carbonés obtenus après traitement par thermolyse de déchets dans un ou des fours de thermolyse dans lequel: on refroidit les solides carbonés, dès leur sortie du ou des fours, par pulvérisation d'eau, jusqu' à une température inférieure à 150°C, 25 on réalise une étape de déchloruration des solides carbonés refroidis et de séparation entre les éléments flottants et les éléments lourds plongeants dans au moins un bac de flottation /classification primaire, on sépare les métaux ferreux des métaux non ferreux et des inertes grossiers provenant des éléments lourds plongeants obtenus à l'étape de séparation primaire, on concentre le carbor, constitué de carbone pulvérulent et de fines inertes provenant des éléments légers flottants obtenus à l'étape de séparation primaire, - on essore le carbor. Selon un mode de réalisation de l'invention on sèche le carbor après l'étape d'essorage, à une température inférieure ou égale à 110°C. Selon un mode de réalisation de l'invention on réalise une étape de dessalement et au moins une étape de décantation pour purifier l'eau utilisée et permettre son recyclage. Dans un mode de réalisation de l'invention on fait tomber par gravité les solides carbonés, dès leur sortie des fours, sur un moyen de transport reliant les fours au bac de flottation /classification primaire. Selon un mode de réalisation de l'invention on fait plonger les solides carbonés dans un bac de flottation/classification primaire, plein d'eau, afin de compléter la déchloruration, ce bac de flottation/classification primaire étant équipé d'un barboteur pouvant tourner dans les deux sens. Selon un mode de réalisation de l'invention on effectue une agitation par injection d'air dans le bac de flottation/classification primaire lors de l'étape de déchloruration et de séparation. Selon un mode de réalisation de l'invention on sépare les flottants grossiers des flottants fins avec une grille installée à la sortie de la surverse du bac de flottation/classification primaire. Selon un mode de réalisation de l'invention on envoie le carbor flottant dans un moyen de filtration de maille inférieure ou égale à 250 microns afin d'en extraire l'eau salée/chlorée, cette eau salée étant envoyée dans une unité de dessalement pour pouvoir être recyclée. Selon un mode de réalisation de l'invention on envoie le carbor filtré et dessalé 3 dans un classificateur à fins permettant d'éliminer une partie des inertes et petits métaux contenus dans le carbor. Selon un mode de réalisation de l'invention on extrait les inertes plongeants dans le classificateur à fins par un moyen d'extraction et on lave les inertes ainsi extraits des particules de carbone qui pourrait y rester accrochées ou collées en les arrosant à contre courant sur le moyen d'extraction. . Selon un mode de réalisation de l'invention on réalise un tamisage du carbor flottant dans le classificateur à fins avec un moyen de tamisage vibrant, le refus de ce tamisage, constitué de carbor grossier, étant ensuite essoré avec un moyen d'essorage. Selon un mode de réalisation de l'invention on réalise un tamisage des lourds plongeants du bac de flottation/classification primaire, après les en avoir extrait, avec un moyen de tamisage soit vibrant, soit tournant pour séparer les éléments grossiers des éléments fins. Selon un mode de réalisation de l'invention on envoie les éléments grossiers sur un tapis roulant au dessus duquel on dispose un électro-aimant pour en extraire et évacuer les composants ferreux. Selon un mode de réalisation de l'invention on dévie les éléments métalliques non ferreux par une roue polaire située à l'extrémité du tapis de transport et récupérés par un déflecteur orientable en angle et en hauteur. Selon un mode de réalisation de l'invention après la séparation des métaux, on envoie les inertes grossiers restant et les incuits dans un bac de classification pour séparer les inertes grossiers qui coulent, des incuits qui flottent. Selon un mode de réalisation de l'invention on extrait les inertes grossiers de leur bac de classification par un moyen d'extraction qui sera arrosé à contre courant pour purifier les inertes grossiers de carbone qui pourrait rester collé, les inertes flottants sont eux renvoyés au début du procédé après passage dans un broyeur, ou en début de thermolyse. Selon un mode de réalisation de l'invention on envoie le carbor fin passant les différents moyens de tamisage, associé à de l'eau, dans un bac décanteur pour clarifier l'eau qui peut être recyclée. Selon un mode de réalisation de l'invention on envoie le contenu du fond du bac décanteur par pompage ou par gravité dans un bac d'homogénéisation muni d'un 5 système d'agitation. Selon un mode de réalisation de l'invention on ajoute dans le bac d'homogénéisation un additif pour floculer les très fines particules solides pour éviter le bouchage du moyen d'essorage postérieur. Selon un mode de réalisation de l'invention on envoie tout ou partie du contenu 10 du bac d'homogénéisation vers un moyen d'essorage soit filtrant, soit centrifuge, pour réduire sa teneur en eau à moins de 45%. Selon un mode de réalisation de l'invention on envoie le contenu du bac d'homogénéisation vers un moyen d'essorage lorsque la concentration en solides du bac est au moins de 30 grammes par litre pour permettre un essorage efficace. D'autres caractéristiques et avantages de l'invention seront mieux compris et apparaîtront plus clairement à la lecture de la description faite, ci-après, en se référant à la figure annexée et donnée à titre d'exemple, représentant une vue schématique d'une variante du procédé selon l'invention. 20 Le procédé de séparation par voie humide de solides carbonés selon l'invention est composé de plusieurs étapes. On entend par solides carbonés les produits obtenus après thermolyse de déchets, incluant également des résidus de déchets ayant résisté à la thermolyse. On entend par "carbor", selon l'art antérieur, le produit final composé de 25 carbone/coke pulvérulent mélangé à une certaine proportion d'inertes fins, qui peut être réutilisé comme source d'énergie combustible. 15 Traitement primaire: Les solides carbonés (1) issus du ou des four(s) de thermolyse sont dans un premier temps refroidis pour éviter qu'ils ne s'enflamment en présence de l'oxygène présent dans l'air. Pour cela les solides carbonés (1) dès leur sortie du sas du four sont envoyés par gravité et/ou système de vis dans un moyen de transport fermé (101) où ils sont mouillés par pulvérisation (2) à leur sortie du four jusqu'a ce que leur température descende en dessous de 150°C, et de préférence en dessous de 100°C. Afin de limiter le nombre d'équipements de relevage tels que pompes et élévateurs, qui ont tendance à tomber en panne, il est nécessaire que la sortie des fours de thermolyse soit au moins en général à 5 ou 6 m, et avantageusement à 8 à 9 m, de hauteur par rapport au sol de l'unité de traitement, pour permettre le plus possible un flux gravitaire des solides carbonés et des eaux. Au cours de l'étape de pulvérisation d'eau, il est important que les solides carbonés (contenant notamment le carbone pulvérulent et les fines inertes appelées carbor) ne soient pas trop mouillés pour éviter une trop grande consommation d'eau et des débordements dans les équipements venant en aval. Les solides carbonés sont donc mouillés avec une quantité minimum d'eau excédentaire, la quantité d'eau étant juste nécessaire, donc contrôlée pour la température désirée. Lors de cette étape de mouillage la solubilisation du chlore présent dans les solides carbonés (principalement sous forme de chlorure de sodium) va commencer à se faire. La pulvérisation peut se faire par tous moyens connus de l'homme du métier. Le diamètre intérieur de chaque injecteur de pulvérisation doit être au moins de 2 mm pour éviter leur bouchage. Alternativement, on peut aussi faire tomber les solides carbonés directement dans un bac d'eau puis les relever avec un système de vis ou similaire (101/101'). L'eau injectée à ce stade (2) sera de l'eau claire, dessalée ou non salée, idéalement provenant du bassin de récupération des eaux pluviales, ou alternativement du bassin de décantation ou d'un bac de décantation. Ce moyen de transport fermé (101) est prévu avec un système de by-pass(3) pour 6 évacuer les solides carbonés directement dans une benne (301) en cas d'arrêt de l'unité de traitement qui suit, pour ne pas arrêter les fours de thermolyse. Comme illustré sur la figure 1 le procédé selon l'invention peut être mis en oeuvre dans un dispositif comportant une double entrée des déchets. Dans ce cas, les solides carbonés arrivent par un deuxième moyen de transport fermé (101'), où ils sont également mouillés par pulvérisation (2'), qui les transporte jusqu'à un deuxième système de by-pass (3'). Ce processus dégageant beaucoup de vapeur d'eau et éventuellement un peu d'autres gaz (notamment CO2) et de poussières, les fumées s'échappant de ce moyen de transport fermé (101, 101') sont canalisées par le conduit (304, 304') vers un moyen de condensation et de traitement de fumées (302). A l'issue de cette étape les solides carbonés mouillés sont déversés par gravité par des moyens de déversement (303, 303') dans un bac (4) de flottation/classification primaire assurant aussi leur déchloruration. La déchloruration est une étape nécessaire afin de respecter les normes qui stipulent de ne pas dépasser 0,5% de Chlore dans le carbor et autres résidus finaux. Ce bac de flottation/classification (4) est équipé d'un appareil de type barboteur (45) tournant par exemple dans un sens opposé à la surverse produite par le classificateur (4) pour faire plonger le carbone pulvérulent et les fines inertes (carbor) dans l'eau et permettre de compléter la déchloruration de ces produits. Pendant cette étape de déchloruration une agitation peut être réalisée. Avantageusement, cette agitation peut être réalisée par un système d'injection d'air (46) qui facilitera ensuite la séparation des éléments légers et en particulier du carbone pulvérulent. Traitement des flottants La surverse du bac primaire (4) est équipée d'une grille (41) d'un espacement passant inférieur à 22 mm, pour séparer et éliminer ou recycler les incuits et éléments métalliques flottants et laisser passer les fines de carbor (carbone+inertes fins) dans le(s) conduit(s) (401, 402). Cette grille (41) peut être disposée de façon à former une pente vers l'extérieur permettant ainsi de faire tomber le refus de la grille (41) dans un récipient, mobile ou non, qui va collecter les flottants grossiers (incuits tels que bois de gros diamètre, gros éléments plastiques, pommes de terre, etc... et quelques boîtes de conserves) qui seront renvoyés en tête de thermolyse, éventuellement après un broyage (non illustré). La pente de la grille doit être en général d'au moins 30° et avantageusement supérieure ou égale à 45°. Pour éviter une inondation en extrémité de cette grille par l'eau qui ruisselle sur les barrettes, on fixera sur ces barrettes un dispositif pour faire tomber les gouttes avant leur extrémité pour rejoindre l'eau passante. Avantageusement, ce dispositif peut être une simple excroissance de métal ou de soudure vers la partie inférieure. Le passant de la grille (41) provenant de la surverse du bac primaire (4), est constitué d'eau salée et de carbor, éventuellement accompagnés d'un peu de fines particules d'aluminium. Ce fluide passant est envoyé par gravité par des moyens de transport (401, 402) dans un système de filtration performant (6 et 7), avantageusement de type filtre rotatif ou filtre à bande, permettant de séparer la majorité de l'eau salée du carbor. Pour cela, la maille de tamisage de ce filtre doit être inférieure ou au plus égale à 250 microns. Un arrosage interne limité de ce moyen de filtration, avec de l'eau non salée, permettra de décoller le gâteau de carbor Ce moyen de filtration sera doublé (6 et 7) avec un système de by-pass de l'un à l'autre pour éviter d'arrêter l'unité en cas de panne de l'un d'eux. A l'issu de cette étape de filtration le carbor est ainsi dessalé. L'eau salée récupérée après cette étape de filtration, est envoyée par le conduit (71) dans une unité de dessalement (25) afin de la recycler. Un moyen de décantation ou un filtre (24) peut éventuellement précéder l'unité de dessalement (25) pour éviter que cette dernière ne se bouche avec les faibles quantités de carbor ultra fin qui pourraient encore se trouver en suspension dans l'eau. Le refus de ce moyen de filtration (6, 7), constitué de carbor, est envoyé par les conduits (72, 62), soit d'abord dans le moyen de tamisage (5) pour en séparer les petites boulettes d'aluminium, et ensuite (par le conduit 502) dans un bac classificateur secondaire (16) à fins, soit directement dans le bac classificateur secondaire (16). Le choix de passer directement dans le bac secondaire se fait en fonction des mailles granulométriques choisies en amont. Ce bac classificateur à fins (16) a pour rôle essentiel de faire flotter le carbor en surface et le séparer d'une bonne partie des inertes fins qui vont couler au fond du bac, afin d'enrichir son pouvoir calorifique final. Ce classificateur pourra en option, être agité par un moyen mécanique ou par injection d'air pour favoriser la séparation du carbor et des inertes fins. Le flottant de ce classificateur (16) est envoyé par des moyens de transport (161) sur un moyen de tamisage vibrant ou tournant (20) pour séparer les éléments grossiers supérieurs à 500 microns des plus fins. En effet, les particules grossières de carbor risqueraient de boucher certaines tuyauteries ou pompes en aval. Ce carbor grossier est ensuite envoyé par des moyens de transport (201) pour être essoré vers un moyen d'essorage (30), qui peut être avantageusement une essoreuse centrifuge ou un filtre à bande ou un filtre presse. Puis envoyé par des moyens de transport (310) vers le moyen de séchage final (50) et enfin, par des moyens de transport (510) vers le silo d'expédition (40). Ce silo d'expédition (40) est installé à une hauteur telle que sa base de chargement est au dessus des bennes de camions de transport. L'eau extraite de ce moyen d'essorage (30), contenant encore un peu de carbor fin, va rejoindre par le conduit (311) le bac de décantation (21), de même que l'eau chargée de carbor fin passant le moyen de tamisage (20). Les plongeants du classificateur à fin (16) sont essentiellement constitués d'inertes fins. Ils sont extraits du classificateur à fins (16) par un moyen d'extraction (18) tel que une vis sans fin ou un système de râteaux. Pour renvoyer vers le classificateur (16) les particules de carbone qui sont entraînées avec ces inertes fins on asperge avec une pulvérisation d'eau ou un simple arrosage (17) ce moyen d'extraction (18). Ainsi, l'eau qui redescend vers le classificateur (16) à contre courant du moyen (18) ramène la plupart des particules légères de carbone dans le classificateur (16) où elles se mettent à flotter. Les inertes fins extraits par le moyen d'extraction (18) sont ensuite déversés dans une benne à inertes fins (60) pour être soit valorisés/utilisés, soit envoyés en décharge. Traitement des lourds plongeants: Le classificateur primaire (4) comporte un système de vis ou râteau élévateur court, qui va permettre de faire remonter à partir du fond du bac de flottation/classification primaire (4) les produits lourds (métaux, verres, porcelaine, et le 10 carbor dense etc...) pour les faire déverser ensuite par gravité dans un moyen de tamisage (5) pour leur séparation granulométrique par exemple de type trommel ou grille de rails vibrante. La taille de la maille passante de ce moyen de tamisage est égale à "d"; "d" doit être inférieur ou égal à 10 mm et idéalement se situer autour de 8 mm. Ce moyen de tamisage est arrosé par pulvérisation, pour nettoyer les métaux et 15 inertes des particules de carbor qui y sont collées. Le refus de ce moyen de tamisage (5) de taille supérieure à "d" ,constitué de métaux, gros inertes, quelques incuits, est envoyé sur un tapis à bande (8) pour en séparer les métaux. Les métaux ferreux (91) sont séparés par un électro-aimant (9) ("overband"), et les non ferreux (11) sont déviés par une première roue polaire (10) (courants de 20 foucault/ "Eddy Currents") d'intensité réglable. A la sortie de la roue polaire, des volets orientables et de hauteur réglable permettront de séparer les flux des métaux déviés des flux d'inertes et d'incuits. Après récupération des métaux, le reste des produits sur le tapis, inertes (verres, porcelaine, graviers etc..) ainsi que les incuits passent, soit par gravité, soit par des 25 moyens de transport (110) dans un autre classificateur (12) dit classificateur à inertes grossiers, pour séparer les incuits des inertes grossiers. Les incuits et quelques boulettes de carbor grossier flottent et sont re-broyés dans un petit broyeur (14) puis recyclés (15) soit dans le moyen de tamisage (5) par des moyens de transport (152), soit dans le bac/classificateur primaire (4) par des moyens de transport (151). Leur5 flottabilité est augmentée par une agitation de l'eau du classificateur à inertes grossiers (12), avantageusement par injection d'air. Les inertes grossiers (13) sont récupérés du fond de ce classificateur à inertes grossiers (12) par une vis sans fin ou un râteau (131), ou tout autre équipement de même fonctionnalité, connu de l'homme du métier, puis envoyés dans une benne qui leur est dédiée. Un lavage de cette vis ou râteau par une pulvérisation/jet d'eau (132) permet de ramener les incuits éventuels ou carbor qui n'auraient pas flotté vers le classificateur à inertes grossiers, améliorant ainsi la qualité des inertes, qui pour être valorisables doivent contenir moins de 5% de carbone. Le procédé peut comporter une étape supplémentaire sur un deuxième tapis en série, équipé d'une deuxième roue polaire, pour séparer les restes d'aluminium non déviés par la première roue polaire se trouvant sous forme de boulettes et de feuilles minces. L'humidité sur les tapis doit être réduite au minimum pour éviter leurs disfonctionnement. Avantageusement, ce tapis (8) peut être légèrement filtrant pour permettre l'évacuation du film d'eau restante, ce qui favorise le décollement et la séparation des boulettes ou feuilles d'aluminium de petite taille. Le passant du trommel (5), c'est à dire les éléments de taille inférieure à 10 mm et de préférence inférieure à 8 mm est constitué de carbor et d'inertes fins et tout petits éléments métalliques. Ce passant passe ensuite dans un classificateur à fins (16) décrit plus haut. Les inertes fins (18) tombent au fond et sont récupérés par une vis sans fin ou un système à râteaux. Vers le haut de la vis/râteau, une pulvérisation (17) ou un jet d'eau permet de laver les particules de carbor qui restent accrochées, pour les ramener à la surface de l'eau du classificateur (16). Si les inertes ainsi produits contiennent encore trop de carbor, un deuxième étage de séparation peut encore être installé de type cyclone, ou cellule de flottation ou autre classificateur/décanteur ou table à fissures (19). Le flottant sur le classificateur à fins (16) est constitué essentiellement de carbor qui est envoyé, avec de l'eau, sur un moyen de tamisage vibrant ou tournant (20), par exemple de type "sweco". Ce moyen de tamisage vibrant (20), retient les grosses particules de carbor de taille supérieure à 500p et de préférence supérieure à 1000p qui sont séchées ou essorées séparément, tel que décrit plus haut, pour ne pas entraîner des bouchages ou problèmes dans les bacs en aval. Le passant de carbor de taille inférieure à 500p ou à 1000p, est envoyé dans des cuves intermédiaires, décanteur (21) puis dans un bac d'homogénéisation (32), puis essoré avec un moyen d'essorage (33), tel que un filtre- presse ou un filtre à bande ou par essoreuse centrifuge. Ce dernier carbor fin représente de loin la plus grande proportion de carbor produit. Pour son bon fonctionnement, le bac d'homogénéisation (32) est équipé d'un moyen d'agitation, d'un appareil de mesure de niveau et d'un appareil de mesure de concentration en solides. Les produits (eau + carbor) du bac d'homogénéisation ne seront envoyés sur le moyen d'essorage (33) que lorsque la concentration en solides atteindra au minimum 30 g/litre et de préférence au moins 60 g/I pour en permettre un essorage efficace. Pour empêcher le bouchage de ce moyen d'essorage (33) il est très important d'injecter régulièrement dans le bac d'homogénéisation (32), en petites quantités, un floculant, avantageusement de type polymère hydrosoluble, ou à défaut de la chaux, ou tout autre connu de l'homme de métier, pour agglomérer les trop fines particules de carbor. Le carbor obtenu par le procédé selon l'invention, et après l'essorage (33), conserve une certaine humidité de l'ordre de 30% à 45%, ce qui n'est pas idéal en pouvoir calorifique. Selon son utilisation ultérieure le carbor est soit envoyé directement dans des trémies/silos (40) par un moyen de transport (510), généralement incliné ou vertical, soit subit un complément de séchage (50) avant d'être envoyé dans les trémies/silos. Par contre, si un carbor nettement plus sec est nécessaire, avant l'envoi aux silos, une étape de séchage additionnelle (50) est installée en utilisant de préférence les circuits d'air chaud ou de gaz brûlés produits dans l'usine. Ce moyen de séchage est fermé pour éviter les envols de poussières. Avantageusement, la température dans ce moyen de séchage sera régulée entre 60 ° et 80°C. En aucun cas la température à l'intérieur ne devra dépasser 110° car il y aurait risque d'incendie du carbor. Le pouvoir calorifique de ce carbor par unité de poids est ainsi largement accru. Ce carbor séché rejoint ensuite le silo (40) par un moyen de transport (51) de type tapis roulant, élévateur à godets ou autre connu de l'homme de métier, avant d'être chargé pour un utilisateur potentiel. Les eaux passant le moyen d'essorage (33) sont des eaux claires et seront stockées dans un bac ou bassin particulier (34) d'eau claire puis réutilisées comme décrit ci-dessus notamment dans les pulvérisateurs/injecteurs nécessaires le long de ce circuit. De la même façon les eaux clarifiées (22) issues du décanteur (21) sont envoyées vers un circuit de distribution (23) pour être recyclées. Le procédé permet ainsi de séparer l'essentiel des résidus solides après thermolyse, qui sont de taille et de nature très hétérogènes, pour les valoriser de façon optimale. On obtient donc: - un stock de "carbor" constitué de carbone pulvérulent et en moindre proportion d'inertes très fins, qui peut être utilisé comme combustible de pouvoir calorifique moyen, dans des cimenteries, ou fours pour industrie sucrière, ou pour la génération d'électricité. -un stock de métaux ferreux recyclables -un stock de métaux non ferreux (aluminium, cuivre, bronze, zinc etc...) recyclables. -un stock d'inertes, qui peuvent être utilisés en petits remblais de chemins, tranchées etc... -un stock mineur de mixtes au-delà de la possibilité économique de séparation, qu'on devra envoyer en décharge; et auquel on joindra les petites quantités de sel produites. Pour minimiser l'utilisation d'eau venant du réseau extérieur, et pour collecter les eaux de nettoyage de l'usine ou autres eaux contenant du carbor en suspension, on doit aménager en extérieur au moins 3 bassins: l'un pour collecter les eaux pluviales servant dans les injections d'eau claire et aussi de réserve incendie, un autre bassin de décantation des eaux contenant du carbor en suspension pour en utiliser l'eau clarifiée après dépôt du carbor au fond et un troisième bassin permettant le nettoyage du bassin de décantation ou de différents bacs, sans arrêter l'usine. Lors des nettoyages périodiques, le carbor déposé dans le bassin de décantation peut être renvoyé dans le circuit de traitement de l'usine pour l'essorer et le valoriser. Pour éviter que l'eau non salée devienne salée, suite aux multiples recyclages, on effectue une purge complète régulièrement, en remettant de l'eau pluviale. L'eau qui disparaît par évaporation est aussi complétée par de l'eau pluviale ou de l'eau venant du bassin de décantation. Selon les configurations géométriques adoptées, l'homme du métier sait installer les pompes, purges et vannes nécessaires sur les circuits d'eau. Il doit être évident pour l'homme du métier que la présente invention n'est pas limitée aux détails de structure donnés ci-dessus et permet des modes de réalisation sous de nombreuses autres formes équivalentes sans s'éloigner du domaine d'application de l'invention. Par conséquent, les présents modes de réalisation doivent être considérés à titre d'illustration, et peuvent être modifiés sans toutefois sortir de la portée définie par les revendications jointes. REVENDICATIONS1- Procédé de séparation des éléments constituants les solides carbonés obtenus après traitement par thermolyse de déchets dans un ou des fours de thermolyse dans lequel: - on refroidit les solides carbonés, dès leur sortie du ou des fours, par pulvérisation d'eau, jusqu'à une température inférieure à 150°C, on réalise une étape de déchloruration des solides carbonés refroidis et de séparation entre les éléments flottants et les éléments lourds plongeants dans au moins un bac de flottation /classification primaire, on sépare les métaux ferreux des métaux non ferreux et des inertes grossiers provenant des éléments lourds plongeants obtenus à l'étape de séparation primaire, on concentre le carbor, constitué de carbone pulvérulent et de fines inertes provenant des éléments légers flottants obtenus à l'étape de séparation primaire, on essore le carbor. 2- Procédé selon la revendication 1 dans lequel on sèche le carbor après l'étape d'essorage, à une température inférieure ou égale à 110°C. 3- Procédé selon une des revendications 1 ou 2 dans lequel on réalise une étape de dessalement et au moins une étape de décantation pour purifier l'eau utilisée et permettre son recyclage. 4- Procédé selon une des revendications 1 à 3 dans lequel on fait tomber par gravité les solides carbonés, dès leur sortie des fours, sur un moyen de transport reliant les fours au bac de flottation /classification primaire. 5- Procédé selon une des revendications 1 à 4, dans lequel on fait plonger les solides carbonés dans un bac de flottation/classification primaire, plein d'eau, afinde compléter la déchloruration, ce bac de flottation/classification primaire étant équipé d'un barboteur pouvant tourner dans les deux sens. 6- Procédé selon l'une des revendications 1 à 5, dans lequel on effectue une agitation par injection d'air dans le bac de flottation/classification primaire lors de l'étape de déchloruration et de séparation. 7- Procédé selon l'une des revendications 1 à 6, dans lequel on sépare les flottants grossiers des flottants fins avec une grille installée à la sortie de la surverse du bac de flottation/classification primaire. 8- Procédé selon l'une des revendications 1 à 7, dans lequel on envoie le carbor flottant dans un moyen de filtration de maille inférieure ou égale à 250 microns afin d'en extraire l'eau salée/chlorée, cette eau salée étant envoyée dans une unité de dessalement pour pouvoir être recyclée. 9- Procédé selon l'une des revendications 1 à 8, dans lequel on envoie le carbor filtré et dessalé dans un classificateur à fins permettant d'éliminer une partie des inertes et petits métaux contenus dans le carbor. 10-Procédé selon la revendication 9, dans lequel on extrait les inertes plongeants dans le classificateur à fins par un moyen d'extraction et on lave les inertes ainsi extraits des particules de carbone qui pourrait y rester accrochées ou collées en les arrosant à contre courant sur le moyen d'extraction. . 11-Procédé selon l'une des revendications 1 à 10, dans lequel on réalise un tamisage du carbor flottant dans le classificateur à fins avec un moyen de tamisage vibrant, le refus de ce tamisage, constitué de carbor grossier, étant ensuite essoré avec un moyen d'essorage. 12-Procédé selon l'une des revendications 1 à 11, dans lequel on réalise un tamisage des lourds plongeants du bac de flottation/classification primaire, après les en avoir extrait, avec un moyen de tamisage soit vibrant, soit tournant pour séparer les éléments grossiers des éléments fins. 13-Procédé selon l'une des revendications 1 à 12, dans lequel on envoie leséléments grossiers sur un tapis roulant au dessus duquel on dispose un électro-aimant pour en extraire et évacuer les composants ferreux. 14-Procédé selon l'une des revendications 1 à 13, dans lequel on dévie les éléments métalliques non ferreux par une roue polaire située à l'extrémité du tapis de transport et récupérés par un déflecteur orientable en angle et en hauteur. 15-Procédé selon l'une des revendications 1 à 14, dans lequel, après la séparation des métaux, on envoie les inertes grossiers restant et les incuits dans un bac de classification pour séparer les inertes grossiers qui coulent, des incuits qui flottent. 16-Procédé selon la revendication 15, dans lequel on extrait les inertes grossiers de leur bac de classification par un moyen d'extraction qui sera arrosé à contre courant pour purifier les inertes grossiers de carbone qui pourrait rester collé, les inertes flottants sont eux renvoyés au début du procédé après passage dans un broyeur, ou en début de thermolyse. 17-Procédé selon l'une des revendications 1 à 16, dans lequel on envoie le carbor fin passant les différents moyens de tamisage, associé à de l'eau, dans un bac décanteur pour clarifier l'eau qui peut être recyclée. 18-Procédé selon la revendication 17, dans lequel on envoie le contenu du fond du bac décanteur par pompage ou par gravité dans un bac d'homogénéisation muni d'un système d'agitation. 19-Procédé selon l'une des revendications 1 à 18, dans lequel on ajoute dans le bac d'homogénéisation un additif pour floculer les très fines particules solides pour éviter le bouchage du moyen d'essorage postérieur. 20-Procédé selon la revendication 19, dans lequel on envoie tout ou partie du contenu du bac d'homogénéisation vers un moyen d'essorage soit filtrant, soit centrifuge, pour réduire sa teneur en eau à moins de 45%. 21-Procédé selon l'une des revendications 1 à 20, dans lequel on envoie le contenu du bac d'homogénéisation vers un moyen d'essorage lorsque la concentration ensolides du bac est au moins de 30 grammes par litre pour permettre un essorage efficace.